(57)【要約】  発光素子が搭載される金属部材を有する発光装置に好適に用いられ、その光の取出し効率、信頼性、生産性等を良好にすることのできる発光素子用反射枠体を提供すること。  発光素子用反射枠体は、ガラス材料とセラミックス粉末とを含む焼結体からなる。前記ガラス材料は、酸化物基準で、ＳｉＯ２  １５〜７５ｍｏｌ％、Ｂ２Ｏ３  ０〜４０ｍｏｌ％、ＺｎＯ  ０〜１０ｍｏｌ％、Ｌｉ２Ｏ＋Ｎａ２Ｏ＋Ｋ２Ｏ  ０〜３０ｍｏｌ％、ＣａＯ  ５〜３５ｍｏｌ％、ＣａＯ＋ＭｇＯ＋ＢａＯ＋ＳｒＯ  ５〜４０ｍｏｌ％、ＴｉＯ２  ０〜２０ｍｏｌ％、Ａｌ２Ｏ３  ０〜１０ｍｏｌ％を含有する。  また、前記焼結体は、９００℃以下で焼成されてなり、空隙率が１５％以下、かつ厚さが１ｍｍのときの波長４００〜７００ｎｍにおける平均反射率が８６％以上である。
2012005308.tif 000002
【特許請求の範囲】
【請求項１】
発光素子が搭載される金属部材の、前記発光素子が搭載される搭載部を取り囲むように設けられる発光素子用反射枠体であって、
前記発光素子用反射枠体は、ガラス材料とセラミックス粉末とを含む焼結体からなり、
前記ガラス材料は、酸化物基準で、ＳｉＯ２  １５〜７５ｍｏｌ％、Ｂ２Ｏ３  ０〜４０ｍｏｌ％、ＺｎＯ  ０〜１０ｍｏｌ％、Ｌｉ２Ｏ＋Ｎａ２Ｏ＋Ｋ２Ｏ  ０〜３０ｍｏｌ％、ＣａＯ  ５〜３５ｍｏｌ％、ＣａＯ＋ＭｇＯ＋ＢａＯ＋ＳｒＯ  ５〜４０ｍｏｌ％、ＴｉＯ２  ０〜２０ｍｏｌ％、Ａｌ２Ｏ３  ０〜１０ｍｏｌ％を含有し、
前記焼結体は、９００℃以下で焼成されてなり、空隙率が１５％以下、かつ厚さが１ｍｍのときの波長４００〜７００ｎｍにおける平均反射率が８６％以上であることを特徴とする発光素子用反射枠体。
【請求項２】
前記ガラス材料は、酸化物基準で、ＳｉＯ２  ４０〜７５ｍｏｌ％、Ｂ２Ｏ３  ０〜２０ｍｏｌ％、ＺｎＯ  ０〜５ｍｏｌ％、Ｌｉ２Ｏ＋Ｎａ２Ｏ＋Ｋ２Ｏ  ０．１〜１０ｍｏｌ％、ＣａＯ  １０〜３５ｍｏｌ％、ＣａＯ＋ＭｇＯ＋ＢａＯ＋ＳｒＯ  １０〜３５ｍｏｌ％、ＴｉＯ２  ０〜５ｍｏｌ％、Ａｌ２Ｏ３  ０〜１０ｍｏｌ％を含有することを特徴とする請求項１に記載の発光素子用反射枠体。
【請求項３】
前記ガラス材料は、酸化物基準で、ＳｉＯ２  １５〜２５ｍｏｌ％、Ｂ２Ｏ３  ２５〜４０ｍｏｌ％、ＺｎＯ  ０〜１０ｍｏｌ％、Ｌｉ２Ｏ＋Ｎａ２Ｏ＋Ｋ２Ｏ  ０〜５ｍｏｌ％、ＣａＯ  ２０〜３５ｍｏｌ％、ＣａＯ＋ＭｇＯ＋ＢａＯ＋ＳｒＯ  ２０〜４０ｍｏｌ％、ＴｉＯ２  ０〜５ｍｏｌ％、Ａｌ２Ｏ３  ０〜５ｍｏｌ％を含有することを特徴とする請求項１に記載の発光素子用反射枠体。
【請求項４】
前記ガラス材料は、酸化物基準で、ＳｉＯ２  １５〜４５ｍｏｌ％、Ｂ２Ｏ３  ０〜１０ｍｏｌ％、ＺｎＯ  ０〜５ｍｏｌ％、Ｌｉ２Ｏ＋Ｎａ２Ｏ＋Ｋ２Ｏ  １５〜３０ｍｏｌ％、ＣａＯ５〜２０ｍｏｌ％、ＣａＯ＋ＭｇＯ＋ＢａＯ＋ＳｒＯ  ５〜２０ｍｏｌ％、ＴｉＯ２  ５〜２０ｍｏｌ％、Ａｌ２Ｏ３  ０〜１０ｍｏｌ％を含有することを特徴とする請求項１に記載の発光素子用反射枠体。
【請求項５】
前記セラミックス粉末の含有量は、前記ガラス材料と前記セラミックス粉末との合計量中、３５〜６０体積％であることを特徴とする請求項１乃至４のいずれか１項に記載の発光素子用反射枠体。
【請求項６】
前記セラミックス粉末は、アルミナ粉末、ジルコニア粉末、またはこれらの混合物であることを特徴とする請求項１乃至５のいずれか１項に記載の発光素子用反射枠体。
【請求項７】
発光素子が搭載される金属部材と、該金属部材の前記発光素子が搭載される搭載部を取り囲むように設けられる発光素子用反射枠体とを有する発光素子用基板であって、
前記発光素子用反射枠体が請求項１乃至６のいずれか１項に記載の発光素子用反射枠体であることを特徴とする発光素子用基板。
【請求項８】
発光素子と、該発光素子が搭載される発光素子用基板とを有する発光装置であって、
前記発光素子用基板が請求項７に記載の発光素子用基板であることを特徴とする発光装置。
【発明の詳細な説明】
【技術分野】
【０００１】
本発明は、発光素子用反射枠体、発光素子用基板、および発光装置に係り、特に発光素子が搭載される金属部材に用いられる発光素子用反射枠体と、これを用いた発光素子用基板および発光装置に関する。
【背景技術】
【０００２】
近年、発光ダイオード素子等の発光素子を用いた発光装置の高輝度、白色化に伴い、このような発光装置が照明、各種ディスプレイ、大型液晶ＴＶのバックライト等に用いられている。発光装置としては、例えば発光素子が搭載される銅を主体とするリードフレームを有し、このリードフレームの発光素子が搭載される搭載部を取り囲むように反射枠体、いわゆるリフレクタが設けられたものが知られている。このような発光装置によれば、リードフレームの熱伝導率が高いために、比較的簡単な構造で良好な放熱性を得ることができる。【０００３】
発光装置におけるリフレクタは、例えばチタニア等の白色無機顔料を分散させた樹脂材料からなるものであり、リードフレームの搭載部を取り囲むように一体的に形成されている。しかし、樹脂材料からなるリフレクタについては、発光素子からの光による経年劣化により着色し、反射率が低下するおそれがある。特に、紫外光、近紫外光、または青色光を発光する発光素子を用いた場合、このような経年劣化による着色や反射率の低下が顕著となる。【０００４】
経年劣化による着色や反射率の低下を抑制するために、例えばリフレクタをセラミックス材料からなるものとすることが知られている。セラミックス材料は無機材料であるために、有機材料である樹脂材料に比べて、経年劣化による着色や反射率の低下を抑制しやすい。しかし、セラミックス材料は１５００℃を超えるような温度で焼成する必要があり、必ずしも生産性に優れず、また銅等からなるリードフレームと一体に焼成して製造する場合、リードフレームが溶融するおそれがある。また、セラミックス材料からなるリフレクタについては、必ずしも高い反射率を得ることができない。【０００５】
反射率を向上させるために、例えばセラミックス材料からなるリフレクタに気泡による空隙を存在させることが知られている。しかし、空隙が多くなると発光装置の製造工程中に使用される各種の処理液が侵入しやすく、結果として発光装置の信頼性が低下するおそれがある。また、リフレクタの内側に封止材を充填し、発光素子等を封止した場合であっても、リフレクタと封止材との界面に水や水蒸気が侵入しやすく、必ずしも発光装置の信頼性を十分なものとすることができない。【０００６】
また、一般的なホウケイ酸系ガラスからなるリフレクタ、これにアルミナ、マグネシア、硫酸バリウム等を含有させたリフレクタも知られているが、ホウケイ酸系ガラスの具体的組成等については必ずしも明確にはなっておらず、その反射率等の特性や信頼性についても必ずしも明確とはなっていない（例えば、特許文献１参照）。
一方で、ガラス粉末とセラミックスフィラーとを含有するガラスセラミックス組成物からグリーンシート成形し、このグリーンシートを複数枚積層し、その後８５０〜９００℃で焼成後、分割により個片化する発光素子搭載用基板が知られている（特許文献２参照）。このグリーンシートを用いて、発光素子搭載用基板を形成する場合、分割時の欠けや割れなどの不具合を防ぐために、抗折強度を高くする必要がある。そのためには、焼結密度を高くすることが必要であり、ガラスセラミックス組成物を焼結する際、空隙が残らないように緻密に焼結している（空隙率としては、ほぼ０％である）。また、放熱構造は配線導体や導通ビアとして使用される銀導体を主として行われる。これに加えて基板自身の熱伝導率を高くすることも望まれている。ここで、焼結した基板に空隙が生じていると、熱伝導率が極端に低下し、放熱性を損ねる原因となる。すなわち、強度の観点からも、放熱性の観点からも、ガラスセラミックス組成物を焼結した後、空隙が残らないように緻密に焼結している。
また、グリーンシートは、柔軟でハンドリング可能なシートにするために、多量の樹脂を含有する必要がある。このため、焼成過程で樹脂を熱分解する必要があり、４００〜５００℃で５時間程度の熱処理工程を要するのが通常である。
また、グリーンシートを用いる低温焼成基板技術は、印刷などで形成される銀導体層と同時焼成することを本来の目的としており、銀導体層が充分に焼結することができる８５０℃以上の焼成温度を必要としている。
【先行技術文献】
【特許文献】
【０００７】
【特許文献１】ＷＯ  ２００９／０５１１７８  Ａ１
【特許文献２】ＷＯ  ２００９／１２８３５４  Ａ１
【発明の概要】
【発明が解決しようとする課題】
【０００８】
本発明は、上記課題を解決するためになされたものであって、金属部材を有する放熱性の良好な発光素子用基板や発光装置に用いられ、これらの光の取出し効率、信頼性、生産性等を良好にすることのできる発光素子用反射枠体を提供することを目的としている。また、本発明の発光素子用反射枠体を有し、放熱性が良好であり、また光の取出し効率、信頼性、生産性等も良好な、発光素子用基板および発光装置を提供することを目的としている。
【課題を解決するための手段】
【０００９】
本発明の発光素子用反射枠体は、発光素子が搭載される金属部材の、該発光素子が搭載される搭載部を取り囲むように設けられる。該発光素子用反射枠体は、ガラス材料とセラミックス粉末とを含む焼結体からなる。前記ガラス材料は、酸化物基準で、ＳｉＯ２  １５〜７５ｍｏｌ％、Ｂ２Ｏ３  ０〜４０ｍｏｌ％、ＺｎＯ  ０〜１０ｍｏｌ％、Ｌｉ２Ｏ＋Ｎａ２Ｏ＋Ｋ２Ｏ  ０〜３０ｍｏｌ％、ＣａＯ  ５〜３５ｍｏｌ％、ＣａＯ＋ＭｇＯ＋ＢａＯ＋ＳｒＯ  ５〜４０ｍｏｌ％、ＴｉＯ２  ０〜２０ｍｏｌ％、Ａｌ２Ｏ３  ０〜１０ｍｏｌ％を含有する。
また、前記焼結体は、９００℃以下で焼成されてなり、空隙率が１５％以下、かつ厚さが１ｍｍのときの波長４００〜７００ｎｍにおける平均反射率が８６％以上である。【００１０】
本発明の発光素子用基板は、発光素子が搭載される金属部材と、該金属部材の前記発光素子が搭載される搭載部を取り囲むように設けられる発光素子用反射枠体とを有し、該発光素子用反射枠体が本発明の発光素子用反射枠体であることを特徴とする。【００１１】
本発明の発光装置は、発光素子と、該発光素子が搭載される発光素子用基板とを有し、該発光素子用基板が本発明の発光素子用基板であることを特徴とする。
【発明の効果】
【００１２】
本発明の発光素子用反射枠体は、発光素子が搭載される金属部材の、該発光素子が搭載される搭載部を取り囲むように設けられるものであって、ガラス材料とセラミックス粉末とを含む焼結体からなるものである。このような発光素子用反射枠体は、金属部材を有する放熱性の良好な、発光素子用基板および発光装置に適用することにより、さらに、放熱性以外の光の取出し効率、信頼性、生産性等についても良好にすることができる。【００１３】
また、本発明の発光素子用基板および発光装置は、発光素子が搭載される金属部材を有するとともに、上記した発光素子用反射枠体を有することで、金属部材による良好な放熱性に加えて、良好な光の取出し効率、信頼性、生産性等を得ることができる。
本発明の発光装置は、放熱を金属部材で、反射を発光素子用反射枠体で機能分担しており、発光素子用反射枠体に空隙が存在していても、放熱性を損ねることがない構造である。空隙はガラス材料、セラミックス粉末等の枠体材料と屈折率差が大きく、空隙が分散した構造は散乱反射が大きい。空隙を積極的に光散乱体として利用した高反射枠体を有することで、放熱性を損ねることなく、良好な光取り出し効率を得ることができる。
【図面の簡単な説明】
【００１４】
【図１】本発明の発光素子用反射枠体を有する発光装置の一例を示す断面である。
【図２】図１に示す発光素子用反射枠体の枠部の成形方法の一例を示す断面図である。
【図３】図１に示す発光素子用反射枠体の基台部の成形方法の一例を示す断面図である。
【図４】枠部と基台部との接着方法の一例を示す断面図である。
【図５】図１に示す発光素子用反射枠体の成形方法の他の例を示す断面図である。
【発明を実施するための形態】
【００１５】
以下、本発明について図面を参照して詳細に説明する。
【００１６】
図１は、本発明の発光素子用反射枠体と、これを有する発光素子用基板および発光装置の一例を示す断面図である。
【００１７】
発光装置１は、発光素子用基板１１（以下、単に基板１１という）と、この基板１１に搭載される発光素子１２とを有している。基板１１は、発光素子１２が搭載される搭載部１３を有する金属部材１４と、この金属部材１４の少なくとも搭載部１３を取り囲むように設けられる発光素子用反射枠体１５（以下、単に反射枠体１５という）とを有している。反射枠体１５は、リフレクタとも呼ばれるものであり、主として発光素子１２からの発光を反射させて光の取出し効率を向上させるために設けられている。
【００１８】
発光素子１２は、図示しない電極がボンディングワイヤ１６等により金属部材１４と電気的に接続されている。反射枠体１５は、例えば略平板状の基台部１５１と、この基台部１５１上において搭載部１３を取り囲むように設けられる枠部１５２とを有している。この反射枠体１５は、基台部１５１と枠部１５２との間に金属部材１４が配置される構造となっている。また、この反射枠体１５は、金属部材１４が側面部から突出する構造となっている。枠部１５２は、例えば内側に基台部１５１に向かって縮径する円形状の孔が形成されている。
【００１９】
このような反射枠体１５の内側には、図示しない蛍光体を含有する封止材１７が充填されており、この封止材１７によって発光素子１２やボンディングワイヤ１６が封止されている。
【００２０】
発光素子１２としては、例えば、その発光により封止材１７に含有される蛍光体を励起して混合色として白色光を得るものが挙げられる。このようなものとしては、例えば青色発光タイプの発光ダイオード素子や紫外発光タイプの発光ダイオード素子が挙げられる。
【００２１】
金属部材１４は、発光素子１２を搭載することができ、また発光素子１２と電気的に接続されて電極としての機能を有するものであればよく、公知の銅または銅合金からなる薄型の金属板、例えばリードフレーム等からなるものとすることができる。金属部材１４としては、特に熱伝導率が３００Ｗ／ｍ・Ｋ以上の銅または銅合金からなる薄型の金属板が好ましく、例えば銅含有率９９．９％以上の無酸素銅系合金からなるものが好ましい。このようなものとすることで、より放熱性を良好にすることができる。なお、金属部材１４としては、銅または銅合金からなるものが好ましいが、例えばアルミニウム、アルミニウム合金、鉄／ニッケル合金、メッキ（ニッケルメッキ等）を施したアルミニウム合金等からなるものであってもよい。
【００２２】
封止材１７は、例えばシリコーン樹脂、エポキシ樹脂等の樹脂材料からなるものである。これらの中でも、シリコーン樹脂は、耐光性および耐熱性の点で優れているために好ましい。このような樹脂材料中には蛍光体等が添加されていてもよい。樹脂材料中に蛍光体等を含有させることで、得られる光の色を適宜調整することができる。
【００２３】
反射枠体１５は、ガラス材料とセラミックス粉末とを含む焼結体からなるものである。この焼結体は、９００℃以下で焼成されたものであり、空隙率が１５％以下、かつ厚さが１ｍｍのときの波長４００〜７００ｎｍにおける平均反射率が８６％以上のものである。
また、この焼結体におけるガラス材料は、酸化物基準で、ＳｉＯ２  １５〜７５ｍｏｌ％、Ｂ２Ｏ３  ０〜４０ｍｏｌ％、ＺｎＯ  ０〜１０ｍｏｌ％、Ｌｉ２Ｏ＋Ｎａ２Ｏ＋Ｋ２Ｏ  ０〜３０ｍｏｌ％、ＣａＯ  ５〜３５ｍｏｌ％、ＣａＯ＋ＭｇＯ＋ＢａＯ＋ＳｒＯ  ５〜４０ｍｏｌ％、ＴｉＯ２  ０〜２０ｍｏｌ％、Ａｌ２Ｏ３  ０〜１０ｍｏｌ％を含有するものである。
【００２４】
上記した発光素子用基板１１および発光装置１によれば、金属部材１４を有するために、比較的簡単な構造で良好な放熱性を得ることができる。また、このような発光素子用基板１１および発光装置１における反射枠体１５を、上記した焼結体からなるものとすることで、放熱性以外の光の取出し効率、信頼性、生産性等についても良好にすることができる。
【００２５】
すなわち、９００℃以下で焼成されたものとすることで、例えばアルミナ等のセラミックスからなるものに比べて焼成温度を抑制し、生産性の良好なものとすることができる。また、焼成が９００℃以下であれば、銅または銅合金からなる金属部材１４の溶融も抑制することができ、これと一体に焼成して製造することもできる。なお、焼結体は、必ずしも金属部材１４と一体に焼成される必要はなく、個別に焼成したものを接着して金属部材１４に一体化したものであってもよい。焼成温度は、９００℃以下であれば特に限定されるものではなく、またガラス組成によっても異なるが、通常、５００〜９００℃である。
【００２６】
空隙率が１５％を超える場合、発光装置１の製造工程中に使用される各種の処理液が侵入しやすく、発光装置１の信頼性が低下するおそれがある。また、焼結体、すなわち反射枠体１５の内側に封止材１７を充填した場合であっても、焼結体と封止材１７との界面に水や水蒸気が侵入しやすく、必ずしも発光装置１の信頼性を十分なものとすることができない。さらに、製造時のハンドリングで欠けやすく、生産性に支障をきたすおそれがある。また、製造後においても、衝撃に対する強度が十分でないために破損のおそれがある。焼結体の空隙率は、発光装置１の信頼性を確保する観点から、１４％以下が好ましい。反射枠体１５の内部の散乱反射を増加させるためには、空隙率が１．５％以上あることが好ましく、さらに好ましくは４％以上であり、さらに好ましくは６％以上である。
【００２７】
なお、空隙率は以下に示す式により求められる。ここで、嵩密度はアルキメデス法、もしくは寸法からの計算の体積と質量により測定することができ、真密度は気相置換法（ピクノメータ法）により測定することができる。
空隙率［％］＝（１−（嵩密度／真密度））×１００
【００２８】
平均反射率が８６％未満の場合、発光装置１における光の取出し効率が十分でなくなるおそれがある。平均反射率は、発光装置１の光取出し効率を向上させる観点から、９０％以上が好ましく、９２％以上がより好ましい。なお、平均反射率は、波長４００〜７００ｎｍの範囲において２０ｎｍごとに測定された反射率から算出される平均の反射率である。平均反射率を向上させるためには、焼結体中のセラミックス粉末の含有量を増やしたり、ガラス材料との屈折率差がより大きいセラミックス粉末を使用したりするのが好ましい。
【００２９】
このような焼結体は、ガラス材料とセラミックス粉末とからなるものであり、かつ、ガラス材料を上記したガラス組成を有するものとすることで得ることができる。すなわち、このようなガラス材料とセラミックス粉末とからなるものとすることで、９００℃以下で焼成することができ、これにより空隙率が１５％以下、平均反射率が８６％以上、好ましくは９０％以上であるものを得ることができる。特に、上記したガラス組成を有するガラス材料によれば、セラミックス粉末を多量に含有させても焼結させることができ、セラミックス粉末を多量に含有させて反射率を向上させつつ、空隙率の低いものを得ることができる。
【００３０】
以下、ガラス材料の各成分について説明する。
ＳｉＯ２は、ガラスのネットワークフォーマーであり、化学的耐久性、特に耐酸性を向上させる成分であり必須である。ＳｉＯ２の含有量が１５ｍｏｌ％未満の場合、化学的耐久性が低下するおそれがある。一方、ＳｉＯ２の含有量が７５ｍｏｌ％を超える場合、ガラス溶融温度が高くなる、またはガラス軟化点（Ｔｓ）が過度に高くなるおそれがある。
【００３１】
Ｂ２Ｏ３は、必須成分ではないが、ガラスのネットワークフォーマーであり、また軟化点を低下させる成分であることから、含有させることが好ましい。Ｂ２Ｏ３の含有量が４０ｍｏｌ％を超える場合、安定なガラスを得ることが難しく、また化学的耐久性も低下するおそれがある。
【００３２】
ＺｎＯは、必須成分ではないが、軟化点を低下させる成分であり有用である。ＺｎＯの含有量が１０ｍｏｌ％を超えると、化学的耐久性が低下するおそれがある。また、焼成時にガラスが結晶化しやすくなり、焼結を阻害し、焼結体の空隙率が低減しないおそれがある。
【００３３】
アルカリ金属酸化物であるＬｉ２Ｏ、Ｎａ２Ｏ、およびＫ２Ｏは、必須成分ではないが、軟化点を低下させる成分であり有用である。Ｌｉ２Ｏ、Ｎａ２Ｏ、およびＫ２Ｏは、１種または２種のみが含有されていてもよい。これらの合計した含有量が３０ｍｏｌ％を超えると、化学的耐久性、特に耐酸性が低下するおそれがある。
【００３４】
ＣａＯは、ガラスの安定性を高めるとともに、軟化点を低下させる成分であり、特に焼成時のアルミナ粉末とガラスとの濡れ性を向上する成分であり、焼結体の空隙率を低減する効果のある成分であり必須である。また、熱膨張係数を高める成分であり、他の基板材料等との熱膨張係数の整合性をとる場合に有用である。ＣａＯの含有量が５ｍｏｌ％未満の場合、ガラスの安定性を十分に高めることができず、また軟化点も十分に低下させることができないおそれがある。一方、ＣａＯの含有量が３５ｍｏｌ％を超える場合、過度に含有量が多いために、焼成時にガラスが結晶化しやすくなり、焼結を阻害し、焼結体の空隙率が低減しないおそれがある。また、ガラスの安定性が低下するおそれがある。
【００３５】
また、ＣａＯと同様にガラスの安定性を高めるとともに、軟化点を低下させる成分として、ＭｇＯ、ＢａＯ、およびＳｒＯから選ばれる少なくとも１種を含有してもよい。この場合、ＭｇＯ、ＢａＯ、およびＳｒＯの含有量は、ＣａＯの含有量と合わせて４０ｍｏｌ％以下である。ＣａＯ、ＭｇＯ、ＢａＯ、およびＳｒＯの合計した含有量が４０ｍｏｌ％を超えると、ガラスの安定性が低下するおそれがある。なお、ＣａＯを除いた、ＭｇＯ、ＢａＯ、およびＳｒＯの合計した含有量は、１５ｍｏｌ％以下が好ましい。
【００３６】
ＴｉＯ２は、必須成分ではないが、ガラスの耐候性を高める成分として有用である。ＴｉＯ２の含有量が２０ｍｏｌ％を超える場合、ガラスの安定性が低下するおそれがある。
【００３７】
Ａｌ２Ｏ３は、必須成分ではないが、ガラスの安定性、化学的耐久性を高める成分として有用である。Ａｌ２Ｏ３の含有量が１０ｍｏｌ％を超える場合、軟化点が過度に高くなるおそれがある。Ａｌ２Ｏ３の含有量は、例えばＳｉＯ２の含有量が、４０ｍｏｌ％以上となる場合、２ｍｏｌ％以上が好ましく、３ｍｏｌ％以上がより好ましい。
【００３８】
ガラス材料は、基本的に上記成分からなることが好ましいが、本発明の目的を損なわない限度において、上記成分以外の他の成分を含有することができる。例えば、ガラスの安定性を高めるとともに、軟化点を低下させるためにＰ２Ｏ５を含有させてよい。また、例えば、ガラスの安定性を高めるためにＳｂ２Ｏ３を含有させてよい。なお、その他の成分を含有させる場合には、その合計した含有量は１０ｍｏｌ％以下であり、５ｍｏｌ％以下が好ましい。
【００３９】
以下、上記したガラス材料の例として、より好ましい第１のガラス材料〜第３のガラス材料について説明する。
【００４０】
第１のガラス材料は、酸化物基準で、ＳｉＯ２  ４０〜７５ｍｏｌ％、Ｂ２Ｏ３  ０〜２０ｍｏｌ％、ＺｎＯ  ０〜５ｍｏｌ％、Ｌｉ２Ｏ＋Ｎａ２Ｏ＋Ｋ２Ｏ  ０．１〜１０ｍｏｌ％、ＣａＯ  １０〜３５ｍｏｌ％、ＣａＯ＋ＭｇＯ＋ＢａＯ＋ＳｒＯ  １０〜３５ｍｏｌ％、ＴｉＯ２  ０〜５ｍｏｌ％、Ａｌ２Ｏ３  ０〜１０ｍｏｌ％を含有するものである。
第１のガラス材料は、ＳｉＯ２を多量に含むものであり、多量のセラミックス粉末を含有させた場合であっても有効に焼結させることができ、また化学的耐久性にも優れるために好ましい。第１のガラス材料としては、以下に示すような第１のガラス材料（ａ）、第１のガラス材料（ｂ）がより好ましい。
【００４１】
第１のガラス材料（ａ）は、酸化物基準で、ＳｉＯ２  ５５〜６５ｍｏｌ％、Ｂ２Ｏ３  １０〜２０ｍｏｌ％、ＺｎＯ  ０〜５ｍｏｌ％、Ｌｉ２Ｏ＋Ｎａ２Ｏ＋Ｋ２Ｏ  １〜５ｍｏｌ％、ＣａＯ  １０〜２０ｍｏｌ％、ＣａＯ＋ＭｇＯ＋ＢａＯ＋ＳｒＯ１０〜２５ｍｏｌ％、ＴｉＯ２  ０〜５ｍｏｌ％、Ａｌ２Ｏ３  ０〜１０ｍｏｌ％を含有するものである。
第１のガラス材料（ａ）によれば、特に多量のセラミックス粉末を含有しても有効に焼結させることができ、また化学的耐久性にも優れるために好ましい。
【００４２】
第１のガラス材料（ａ）は、より好ましくは、酸化物基準で、ＳｉＯ２  ５７〜６３ｍｏｌ％、Ｂ２Ｏ３  １２〜１８ｍｏｌ％、ＺｎＯ  ０〜３ｍｏｌ％、Ｌｉ２Ｏ＋Ｎａ２Ｏ＋Ｋ２Ｏ  １〜５ｍｏｌ％、ＣａＯ  １２〜１８ｍｏｌ％、ＣａＯ＋ＭｇＯ＋ＢａＯ＋ＳｒＯ  １２〜２０ｍｏｌ％、ＴｉＯ２  ０〜３ｍｏｌ％、Ａｌ２Ｏ３  ２〜８ｍｏｌ％を含有するものである。
【００４３】
第１のガラス材料（ｂ）は、酸化物基準で、ＳｉＯ２  ６５〜７５ｍｏｌ％、Ｂ２Ｏ３  ０〜５ｍｏｌ％、ＺｎＯ  ０〜５ｍｏｌ％、Ｌｉ２Ｏ＋Ｎａ２Ｏ＋Ｋ２Ｏ  ５〜１２ｍｏｌ％、ＣａＯ  １５〜２５ｍｏｌ％、ＣａＯ＋ＭｇＯ＋ＢａＯ＋ＳｒＯ  １５〜３０ｍｏｌ％、ＴｉＯ２  ０〜５ｍｏｌ％、Ａｌ２Ｏ３  ０〜５ｍｏｌ％を含有するものである。
第１のガラス材料（ｂ）は、第１のガラス材料（ａ）に比べて、ＳｉＯ２およびアルカリ金属酸化物（Ｌｉ２Ｏ等）を多量に含むものであり、セラミックス粉末の含有量が比較的少量であっても高い反射率を得ることができるために好ましい。
【００４４】
第１のガラス材料（ｂ）は、より好ましくは、酸化物基準で、ＳｉＯ２  ６７〜７３ｍｏｌ％、Ｂ２Ｏ３  ０〜３ｍｏｌ％、ＺｎＯ  ０〜３ｍｏｌ％、Ｌｉ２Ｏ＋Ｎａ２Ｏ＋Ｋ２Ｏ  ６〜１１ｍｏｌ％、ＣａＯ  １６〜２２ｍｏｌ％、ＣａＯ＋ＭｇＯ＋ＢａＯ＋ＳｒＯ  １６〜２５ｍｏｌ％、ＴｉＯ２  ０〜３ｍｏｌ％、Ａｌ２Ｏ３  ０〜３ｍｏｌ％を含有するものである。
【００４５】
第２のガラス材料は、酸化物基準で、ＳｉＯ２  １５〜２５ｍｏｌ％、Ｂ２Ｏ３  ２５〜４０ｍｏｌ％、ＺｎＯ  ０〜１０ｍｏｌ％、Ｌｉ２Ｏ＋Ｎａ２Ｏ＋Ｋ２Ｏ  ０〜５ｍｏｌ％、ＣａＯ  ２０〜３５ｍｏｌ％、ＣａＯ＋ＭｇＯ＋ＢａＯ＋ＳｒＯ  ２０〜４０ｍｏｌ％、ＴｉＯ２  ０〜５ｍｏｌ％、Ａｌ２Ｏ３  ０〜５ｍｏｌ％を含有するものである。
第２のガラス材料は、第１のガラス材料に比べて、ＳｉＯ２を少なく、Ｂ２Ｏ３を多く含むものであり、第１のガラス材料に比べて低温、例えば８００℃以下、通常は７００〜８００℃で焼成することができ、また空隙率の低いものが得られるために好ましい。
【００４６】
第２のガラス材料は、より好ましくは、酸化物基準で、ＳｉＯ２  １７〜２３ｍｏｌ％、Ｂ２Ｏ３  ３２〜３８ｍｏｌ％、ＺｎＯ  ２〜７ｍｏｌ％、Ｌｉ２Ｏ＋Ｎａ２Ｏ＋Ｋ２Ｏ  ０〜３ｍｏｌ％、ＣａＯ  ２２〜３０ｍｏｌ％、ＣａＯ＋ＭｇＯ＋ＢａＯ＋ＳｒＯ  ３０〜３８ｍｏｌ％、ＴｉＯ２  ０〜３ｍｏｌ％、Ａｌ２Ｏ３  １〜４ｍｏｌ％を含有するものである。
【００４７】
第３のガラス材料は、酸化物基準で、ＳｉＯ２  １５〜４５ｍｏｌ％、Ｂ２Ｏ３  ０〜１０ｍｏｌ％、ＺｎＯ  ０〜５ｍｏｌ％、Ｌｉ２Ｏ＋Ｎａ２Ｏ＋Ｋ２Ｏ  １５〜３０ｍｏｌ％、ＣａＯ５〜２０ｍｏｌ％、ＣａＯ＋ＭｇＯ＋ＢａＯ＋ＳｒＯ  ５〜２０ｍｏｌ％、ＴｉＯ２  ５〜２０ｍｏｌ％、Ａｌ２Ｏ３  ０〜１０ｍｏｌ％を含有するものである。
第３のガラス材料は、第２のガラス材料に比べて、アルカリ金属酸化物（Ｌｉ２Ｏ、Ｎａ２ＯおよびＫ２Ｏ）を多量に含むものであり、第２のガラス材料に比べて低温、例えば６００℃以下、通常は５００〜６００℃で焼成することができるために好ましい。なお、アルカリ金属酸化物（Ｌｉ２Ｏ、Ｎａ２Ｏ、およびＫ２Ｏ）を多量に含有するものは耐酸性が低下しやすいことから、耐酸性を高めるためにＴｉＯ２を多量に含有させている。
【００４８】
第３のガラス材料は、より好ましくは、酸化物基準で、ＳｉＯ２  ３５〜４２ｍｏｌ％、Ｂ２Ｏ３  ２〜８ｍｏｌ％、ＺｎＯ  ０〜３ｍｏｌ％、Ｌｉ２Ｏ＋Ｎａ２Ｏ＋Ｋ２Ｏ  ２４〜３０ｍｏｌ％、ＣａＯ  ５〜１０ｍｏｌ％、ＣａＯ＋ＭｇＯ＋ＢａＯ＋ＳｒＯ  ６〜１２ｍｏｌ％、ＴｉＯ２  １１〜１６ｍｏｌ％、Ａｌ２Ｏ３  ０〜３ｍｏｌ％を含有するものである。
【００４９】
一方、セラミックス粉末としては、例えばアルミナ粉末、ジルコニア粉末、チタニア粉末、またはこれらの混合物を好適に用いることができる。これらの中でも、アルミナ粉末、ジルコニア粉末、またはこれらの混合物を好適に用いることができる。
【００５０】
このようなセラミックス粉末の含有量は、ガラス材料とセラミックス粉末との合計量中、３５〜６０体積％が好ましく、４５〜６０体積％がより好ましい。セラミックス粉末の含有量が３５体積％未満の場合、十分な反射率を得ることができないおそれがある。一方、セラミックス粉末の含有量が６０体積％を超える場合、焼結性が低下し、十分な強度を得ることができないおそれがある。
【００５１】
セラミックス粉末の５０％粒径（Ｄ５０）は、必ずしも限定されるものではないが、例えば０．５〜４μｍが好ましく、１．０〜３．０μｍがより好ましい。なお、本明細書において、５０％粒径（Ｄ５０）は、レーザー回折／散乱式粒度分布測定装置を用いて測定したものをいう。
【００５２】
上記した焼結体、すなわち反射枠体１５は、上記したガラス組成を有するガラス粉末とセラミックス粉末とを混合して得られる混合物であるガラスセラミックス組成物を所定の形状に成形し、焼成することにより製造することができる。
【００５３】
ガラス粉末は、上記したガラス組成を有するガラスを溶融法によって製造した後、乾式粉砕法や湿式粉砕法によって粉砕することにより製造することができる。湿式粉砕法の場合、溶媒として水を用いることが好ましい。粉砕は、例えばロールミル、ボールミル、ジェットミル等の粉砕機を用いて行うことができる。
【００５４】
ガラス粉末の５０％粒径（Ｄ５０）は０．５〜４μｍが好ましく、１．０〜３．０μｍがより好ましい。ガラス粉末の５０％粒径が０．５μｍ未満の場合、ガラス粉末が凝集するために取り扱いが困難となり、また粉末化に要する時間も長くなるおそれがある。一方、ガラス粉末の５０％粒径が４μｍを超える場合、軟化温度の上昇や焼結不足が発生するおそれがある。また、ガラス粉末の最大粒径は２０μｍ以下であることが好ましい。最大粒径が２０μｍを超えると、ガラス粉末の焼結性が低下し、焼結体中に未溶解成分が残留して、反射率が低下するおそれがある。ガラス粉末の最大粒径は、より好ましくは１０μｍ以下である。粒径の調整は、例えば粉砕後に必要に応じて分級することにより行うことができる。
【００５５】
このようなガラス粉末とセラミックス粉末とからなるガラスセラミックス組成物は、金型等を用いて成形することができる。この場合、金型へ充填するときの流動性を持たせるために、造粒粉もしくはペーストやスラリー状に加工することが好ましい。造粒粉は、粉末に熱分解性の良好な水溶性の樹脂および水を混合し、スプレードライヤーにより乾燥させて顆粒状としたものが代表的であるが、その他、転動造粒法等の公知の方法によって得られるものであってもよい。また、ペーストやスラリーは、粉末に熱分解性の良好な樹脂、適度な乾燥性および樹脂溶解性をもつ溶剤等を混合し、均質に分散させることにより得ることができる。特に、造粒粉を用いて、発光素子用反射枠体１５を成形する場合、微量な樹脂の添加で成形できるので、脱脂のための４００〜５００℃での熱処理は、短時間もしくは不要となるため、生産性を向上させることができる。
【００５６】
図２は、枠部１５２の成形方法の一例を示す断面図である。以下、枠部１５２となるガラスセラミックス組成物、これを成形して得られる成形体について、いずれも同じ符号を付して説明する。造粒粉等とされたガラスセラミックス組成物１５２は、例えば枠部１５２と同形状の凹部を有する金型３１に充填した後、この金型３１にプレス板３２を被せ、プレス成形機等により圧力を加えて押し固めるように押圧成形することで成形体１５２とすることができる。このような成形体１５２は、金型３１から取り出して焼成し、冷却することで、枠部１５２とすることができる。
【００５７】
基台部１５１についても、図３に示すように、基台部１５１と同形状の凹部を有する金型３３に造粒粉等とされたガラスセラミックス組成物１５１を充填した後、この金型３３にプレス板３４を被せ、プレス成形機等により圧力を加えて押し固めるように押圧成形することで成形体１５１とすることができる。このような成形体１５１は、金型３３から取り出して焼成し、冷却することで、基台部１５１とすることができる。なお、成形体１５１、１５２の焼成は、必ずしも金型３１、３３から取り出して行う必要はなく、金型３１や金型３３に入れた状態で焼成してもよい。
【００５８】
そして、基台部１５１の金属部材１４や枠部１５２が配置される主面側に、例えば公知の有機系または無機系の接着剤を塗布し、図４に示すように金属部材１４、枠部１５２を所定の位置に配置し、加熱等を行って接着剤を反応させて接着することで、金属部材１４に基台部１５１と枠部１５２とからなる反射枠体１５が一体化された基板１１を得ることができる。このようにして得られる基板１１には、発光素子１２を実装した後、封止材１７による封止を行うことで、発光装置１とすることができる。
【００５９】
しかしながら、基台部１５１と枠部１５２とを個別に成形、焼成したものを接着するより、基台部１５１と枠部１５２を一体に成形、焼成した方が、低コストで製造できる。この場合、図５に示すように金属部材１４を挟むように金型３１、３３を配置し、それぞれにガラスセラミックス組成物１５１、１５２を充填し、成形し、全体を一体に焼成する。この際、金属部材１４に貫通孔を開けるなど工夫を凝らしたり、金属部材１４の両主面に無機接着剤を塗布したりすることにより、金属部材１４と基台部１５１および枠部１５２との接着性を向上することができる。
【００６０】
焼成は、ガラス組成によっても異なるが、例えば５００〜９００℃で１０〜６０分間保持することにより行うことが好ましい。焼成温度が５００℃未満の場合、ガラスセラミックス組成物１５１、１５２の焼結が十分でなく、例えば空隙率が１５％以下のものを得られないおそれがある。一方、焼成温度が９００℃を超える場合、例えば銅または銅合金からなる金属部材１４と一体に焼成した場合に、この金属部材１４が溶融するおそれがある。また、焼成温度を７５０℃以下、さらには６００℃以下とすることにより、腐食しにくいアルミニウム、アルミニウム合金、鉄／ニッケル合金、メッキ（ニッケルメッキ等）を施したアルミニウム合金などの金属部材を使用できるため、良好な信頼性、生産性を得ることができる。また、焼成時間が１０分未満の場合、ガラスセラミックス組成物１５１、１５２の焼結が十分でなく、例えば空隙率が１５％以下のものを得られないおそれがある。一方、焼成時間は６０分程度もあれば十分であり、６０分を超えて焼成しても効果的に緻密化を進行させることはできず、かえって生産性が低下するおそれがある。
【００６１】
以上、本発明の反射枠体１５について一例を挙げて説明したが、本発明の反射枠体１５は少なくとも金属部材１４の搭載部１３を取り囲む部分を有するものであればよく、その他の形状等については特に制限されるものではない。例えば、本発明の反射枠体１５は、必ずしも基台部１５１と枠部１５２とを有する必要はなく、基台部１５１を有しない実質的に枠部１５２のみからなるものであってもよい。
【００６２】
また、金属部材１４は、必ずしも反射枠体１５の外側に突出される必要はなく、また必ずしも反射枠体１５の内部、例えば基台部１５１と枠部１５２との境界部分に埋設されている必要もなく、反射枠体１５の内側表面、例えば基台部１５１や枠部１５２の内側表面に沿って配置されるものであってもよい。
【００６３】
本発明の反射枠体１５によれば、金属部材１４を有する放熱性の良好な、基板１１および発光装置１に用いることで、放熱性以外の光の取出し効率、信頼性、生産性等についても良好なものとすることができる。また、本発明の発光素子用基板１１および発光装置１によれば、金属部材１４、および反射枠体１５を有することにより、良好な放熱性に加えて、良好な光の取出し効率、信頼性、生産性等を得ることができる。このため、例えば液晶ディスプレイ等のバックライト、小型情報端末の操作ボタンにおける発光部、自動車用もしくは装飾用の照明、その他の光源として好適に用いることができる。
【実施例】
【００６４】
以下、本発明について実施例を参照してさらに詳細に説明が、これらに限定して解釈されるものではない。【００６５】
（実施例１）
ＳｉＯ２  ６０．４ｍｏｌ％、Ｂ２Ｏ３  １５．６ｍｏｌ％、Ｎａ２Ｏ  １．０ｍｏｌ％、Ｋ２Ｏ  ２．０ｍｏｌ％、ＣａＯ  １５．０ｍｏｌ％およびＡｌ２Ｏ３  ６．０ｍｏｌ％（第１のガラス材料（ａ）に相当）となるように各原料を配合し、混合した後、この原料混合物を白金ルツボに入れて１４００〜１５００℃で６０分間溶融させた。その後、この溶融状態のガラスを流し出し、冷却した。このガラスをアルミナ製ボールミルにより６〜１２時間乾式粉砕した後、更に７〜１５時間湿式粉砕してガラス粉末を製造した。なお、粉砕時の溶媒には水を用いた。【００６６】
このガラス粉末にアルミナ粉末（住友化学社製、商品名ＡＬ−Ｍ４３）が３８体積％となるように配合し、混合してガラスセラミックス組成物を製造した。このガラスセラミックス組成物を８７５℃で２０分間焼成し、発光素子用反射枠体としての厚みが１．０ｍｍ、大きさ約５０ｍｍ×５０ｍｍの板状の試験片を製造した。【００６７】
（実施例２）
実施例１のガラスセラミックス組成物の製造において、アルミナ粉末が５３体積％となるように配合し、混合してガラスセラミックス組成物を製造した。以降は実施例１と略同様にして、このガラスセラミックス組成物を８７５℃で２０分間焼成し、厚みが１．１ｍｍである発光素子用反射枠体としての試験片を製造した。【００６８】
（実施例３）
実施例１のガラスセラミックス組成物の製造において、アルミナ粉末が３０体積％、ジルコニア粉末（第一稀元素社製、商品名：ＨＳＹ−３Ｆ−Ｊ）が１４体積％となるように配合し、混合してガラスセラミックス組成物を製造した。以降は実施例１と略同様にして、このガラスセラミックス組成物を８７５℃で２０分間焼成し、厚みが１．１ｍｍである発光素子用反射枠体としての試験片を製造した。【００６９】
（実施例４）
ＳｉＯ２  ７０．３ｍｏｌ％、Ｎａ２Ｏ  ４．５ｍｏｌ％、Ｋ２Ｏ  ３．７ｍｏｌ％、ＣａＯ  １８．９ｍｏｌ％およびＡｌ２Ｏ３  ２．６ｍｏｌ％（第１のガラス材料（ｂ）に相当）となるように各原料を配合し、混合した後、この原料混合物を白金ルツボに入れて１４００〜１５００℃で６０分間溶融させた。その後、この溶融状態のガラスを流し出し、冷却した。このガラスをアルミナ製ボールミルにより６〜１２時間乾式粉砕した後、更に７〜１５時間湿式粉砕してガラス粉末を製造した。なお、粉砕時の溶媒には水を用いた。【００７０】
このガラス粉末にアルミナ粉末（住友化学社製、商品名ＡＬ−Ｍ４３）が３９体積％となるように配合し、混合してガラスセラミックス組成物を製造した。このガラスセラミックス組成物を８７５℃で２０分間焼成し、発光素子用反射枠体としての厚みが１．２ｍｍである板状の試験片を製造した。【００７１】
（実施例５）
ＳｉＯ２  ２０．０ｍｏｌ％、Ｂ２Ｏ３  ３５．０ｍｏｌ％、ＺｎＯ  ４．５ｍｏｌ％、ＣａＯ  ２５．０ｍｏｌ％、ＳｒＯ  ５．０ｍｏｌ％、ＢａＯ  ５．０ｍｏｌ％およびＡｌ２Ｏ３  ２．５ｍｏｌ％（第２のガラス材料に相当）となるように各原料を配合し、混合した後、この原料混合物を白金ルツボに入れて１３００〜１４００℃で６０分間溶融させた。その後、この溶融状態のガラスを流し出し、冷却した。このガラスをアルミナ製ボールミルにより６〜１２時間乾式粉砕した後、更に７〜１５時間湿式粉砕してガラス粉末を製造した。なお、粉砕時の溶媒には水を用いた。【００７２】
このガラス粉末にアルミナ粉末（住友化学社製、商品名ＡＬ−Ｍ４３）が５０体積％となるように配合し、混合してガラスセラミックス組成物を製造した。このガラスセラミックス組成物を７５０℃で２０分間焼成し、発光素子用反射枠体としての厚みが１．４ｍｍである板状の試験片を製造した。【００７３】
（実施例６）
ＳｉＯ２  ３７．９ｍｏｌ％、Ｂ２Ｏ３  ４．５ｍｏｌ％、Ｌｉ２Ｏ  ３．０ｍｏｌ％、Ｎａ２Ｏ  １７．４ｍｏｌ％、Ｋ２Ｏ  ６．５ｍｏｌ％、ＣａＯ  ７．５ｍｏｌ％、ＳｒＯ  １．４ｍｏｌ％、Ａｌ２Ｏ３  ０．３ｍｏｌ％、Ｐ２Ｏ５  １．６ｍｏｌ％、Ｓｂ２Ｏ３  ０．６ｍｏｌ％およびＴｉＯ２  １４．０ｍｏｌ％（第３のガラス材料に相当）となるように各原料を配合し、混合した後、この原料混合物を白金ルツボに入れて１３００〜１４００℃で６０分間溶融させた。その後、この溶融状態のガラスを流し出し、冷却した。このガラスをアルミナ製ボールミルにより６〜１２時間乾式粉砕した後、更に７〜１５時間湿式粉砕してガラス粉末を製造した。なお、粉砕時の溶媒には水を用いた。【００７４】
このガラス粉末にアルミナ粉末（住友化学社製、商品名ＡＬ−Ｍ４３）が５７体積％となるように配合し、混合してガラスセラミックス組成物を製造した。このガラスセラミックス組成物を６００℃で２０分間焼成し、発光素子用反射枠体としての厚みが１．０ｍｍである板状の試験片を製造した。【００７５】
次に、実施例の各試験片について、以下に示す方法により空隙率および平均反射率を測定した。結果を表１に示す。なお、比較のために、２種のアルミナ基板（北陸セラミック社製、９６％アルミナ基板０．６５ｍｍ厚み、および１．１ｍｍ厚み）の反射率を併せて示した。【００７６】
（空隙率）
空隙率は以下に示す式により求めた。
空隙率［％］＝（１−（嵩密度／真密度））×１００
なお、嵩密度はアルキメデス法により測定し、真密度は気相置換法（ピクノメータ法）により測定した。【００７７】
（平均反射率）
平均反射率は、ミノルタ社製ＣＭ−５０８ｄをＳＣＩモードにして、波長４００〜７００ｎｍの範囲において２０ｎｍごとに反射率を測定し、この反射率の平均を算出した。なお、機器校正用のリファレンスとしてはアルミナ製白色校正板を使用した。【００７８】
【表１】
2012005308.tif 000003
【００７９】
表１から明らかなように、実施例１〜６の各試験片については、いずれも９００℃以下での焼成が可能であり、また空隙率が１５％以下、平均反射率が８６％以上となり、発光装置に好適であることが認められた。特に、実施例２〜６の各試験片については、９０％以上の反射率を得ることができ、発光装置に好適であることが認められた。
【産業上の利用可能性】
【００８０】
本発明の発光素子用反射枠体を用いた発光素子用基板および発光装置は、良好な放熱性に加えて、良好な光の取出し効率、信頼性等を有し、液晶ディスプレイ等のバックライト、小型情報端末の操作ボタンにおける発光部、自動車用もしくは装飾用の照明、その他の光源として利用することが可能である。
なお、２０１０年７月７日に出願された日本特許出願２０１０−１５４８８４号の明細書、特許請求の範囲、図面及び要約書の全内容をここに引用し、本発明の明細書の開示として、取り入れるものである。
【符号の説明】
【００８１】
１…発光装置、１１…発光素子用基板、１２…発光素子、１３…搭載部、１４…金属部材、１５…発光素子用反射枠体、１５１…基台部、１５２…枠部、１６…ボンディングワイヤ、１７…封止材
【図１】
2012005308.tif 000004
【図２】
2012005308.tif 000005
【図３】
2012005308.tif 000006
【図４】
2012005308.tif 000007
【図５】
2012005308.tif 000008
【国際調査報告】
2012005308.tif 000009
2012005308.tif 000010